КОМПОЗИЦИЯ ПОКРЫТИЯ ДЛЯ ЭКСТРЕМАЛЬНО ВЫМЫВАЕМЫХ ПОКРЫТИЙ

1. Композиция покрытия, содержащая
водную дисперсию самосшивающихся частиц ядро-оболочка, причем указанные частицы ядро-оболочка содержат (1) полимерное ядро, по меньшей мере частично инкапсулированное в (2) полимерную оболочку, содержащую уретановые связи, кето- и/или альдо- функциональные группы, и гидразидные функциональные группы, причем полимерное ядро ковалентно связано по меньшей мере с частью полимерной оболочки,
акриловый полимер, причем указанный акриловый полимер не реагирует с полимерным ядром и полимерной оболочкой.
2. Композиция покрытия по п. 1, отличающаяся тем, что указанное полимерное ядро содержит аддитивный полимер, полученный из этиленненасыщенных мономеров.
3. Композиция покрытия по п. 2, отличающаяся тем, что указанные этиленненасыщенные мономеры включают (мет)акрилатный мономер, виниловый мономер и/или их комбинацию.
4. Композиция покрытия по п. 1, отличающаяся тем, что указанная полимерная оболочка содержит диспергируемую в воде группу.
5. Композиция покрытия по п. 1, отличающаяся тем, что указанные частицы ядро-оболочка образованы из смеси реагентов, содержащей: (а) этиленненасыщенные полиуретановые форполимеры с изоцианатными функциональными группами; (б) продукт реакции присоединения по Михаэлю этиленненасыщенных мономеров, содержащих кето- и/или альдо- функциональную группу, и соединения, содержащего по меньшей мере две аминогруппы; (в) функциональный гидразидный компонент; и (г) этиленненасыщенные мономеры.
6. Композиция покрытия по п. 1, отличающаяся тем, что указанное полимерное ядро абсолютно не содержит кето- и/или альдо- функциональных групп.
7. Композиция покрытия по п. 1, отличающаяся тем, что указанный акриловый полимер добавляют к водной дисперсии после образования частиц ядро-оболочка.
8. Композиция покрытия по п. 1, содержащая 10-50 мас.% частиц ядро-оболочка и 50-90 мас.% акрилового полимера в пересчете на общее количество твердых веществ смолы.
9. Композиция покрытия по п. 1, отличающаяся тем, что указанные самосшивающиеся частицы ядро-оболочка дополнительно содержат фторсодержащую группу и/или кремнийсодержащую группу, связанную с полимерной оболочкой.
10. Композиция покрытия по п. 1, отличающаяся тем, что указанное полимерное ядро имеет Tg от 0°C до 50°C.
11. Композиция покрытия по п. 1, дополнительно содержащая модификатор реологии.
12. Композиция покрытия по п. 1, дополнительно содержащая матирующий агент.
13. Композиция покрытия по п. 12, отличающаяся тем, что указанная композиция покрытия содержит эффективное количество матирующего агента, так что, когда композицию покрытия наносят на подложку и сушат до образования покрытия, покрытие проявляет глянец под углом 60° ниже 20 единиц и глянец под углом 85° ниже 35 единиц.
14. Композиция покрытия по п. 1, дополнительно содержащая неорганический пигмент и/или наполнитель.
15. Композиция покрытия по п. 1, отличающаяся тем, что, когда указанную композицию покрытия наносят на подложку и сушат до образования покрытия, покрытие проявляет улучшенное сопротивление образованию пятен по сравнению с такой же композицией покрытия, не содержащей частиц ядро-оболочка.
16. Подложка, по меньшей мере частично покрытая покрытием, образованным из композиции покрытия по п. 1.
17. Подложка по п. 16, отличающаяся тем, что указанная подложка включает архитектурный компонент.
18. Подложка по п. 16, отличающаяся тем, что указанная подложка является неметаллической.
19. Способ улучшения сопротивления подложки образованию пятен, включающий
получение композиции покрытия путем
получения водной дисперсии самосшивающихся частиц ядро-оболочка, диспергированных в водной среде, причем указанные частицы ядро-оболочка содержат (1) полимерное ядро, по меньшей мере частично инкапсулированное в (2) полимерную оболочку, содержащую уретановые связи, кето- и/или альдо- функциональные группы, и гидразидные функциональные группы, причем полимерное ядро ковалентно связано по меньшей мере с частью полимерной оболочки;
добавления акрилового полимера в водную дисперсию, причем указанный акриловый полимер не реагирует с полимерным ядром и полимерной оболочкой; и
нанесения композиции покрытия на подложку.
20. Способ по п. 19, отличающийся тем, что указанный акриловый полимер добавляют к водной дисперсии после образования частиц ядро-оболочка.
21. Способ по п. 19, отличающийся тем, что указанная композиция покрытия содержит 10-50 мас.% частиц ядро-оболочка и 50-90 мас.% акрилового полимера в пересчете на общее количество твердых веществ смолы.
22. Способ по п. 19, отличающийся тем, что нанесение композиции покрытия на подложку включает нанесение композиции покрытия на подложку с использованием кисти и/или валика.
23. Способ по п. 19, дополнительно включающий отверждение композиции покрытия при температуре окружающей среды с образованием покрытия на подложке.